【事件の表示】
　特許第２８１１３０５号「鮮鋭性及び粒状性の改良されたハロゲン化銀写真感光材料」の特許に対する特許異議の申立てについて、次のとおり決定する。
【結論】
　訂正を認める。
　特許第２８１１３０５号の特許を維持する。
【理由】
１．手続の経緯
　本件特許第２８１１３０５号の発明は、昭和６２年５月１２日に特許出願され、平成１０年８月７日にその特許の設定登録がなされ、その後、富士写真フィルム株式会社より特許異議申立がなされ、取消理由通知がなされ、その指定期間内である平成１１年１０月４日に訂正請求がなされたものである。
２．訂正の適否
（１）訂正事項
　特許第２８１１３０５号の明細書を、訂正請求書に添附された訂正明細書に記載されるとおりの下記のイ及びロの訂正を求めるものである。
イ．明細書の特許請求の範囲の記載における、
「少なくとも１層が平均粒径０．２乃至０．６μｍであって、平均沃化銀含有率が５乃至２０モル％であり、粒子直径／厚みの比の平均値が５以上である平板状沃臭化銀乳剤を含有することを特徴とするハロゲン化銀写真感光材料。」を、
「少なくとも１層が、平均粒径０．２乃至０．６μｍであって平均沃化銀含有率が５乃至２０モル％であり粒子直径／厚みの平均値が５以上である平板状沃臭化銀乳剤を含有することを特徴とするハロゲン化銀写真感光材料。
　但し、前記平板状沃臭化銀乳剤を含有する層中に有機銀塩を含有する場合を除く。」と訂正する。
ロ．明細書の第４頁第５行〜第１０行（特許公報第３欄第２３〜２７行）目における、
「本発明の目的は、少なくとも１層が平均粒径０．２乃至０．６μｍであって、平均沃化銀含有率が５乃至２０モル％であり、且つ粒子直径／厚みの比の平均値（平均アスペクト比）が５以上である平板状ハロゲン化銀乳剤を含有するハロゲン化銀写真感光材料によって達成された。」を、
「本発明の目的は、少なくとも１層が、平均粒径０．２乃至０．６μｍであって、平均沃化銀含有率が５乃至２０モル％であり且つ粒子直径／厚みの比の平均値（平均アスペクト比）が５以上である平板状ハロゲン化銀乳剤を含有するハロゲン化銀写真感光材料（但し、前記平板状沃臭化銀乳剤を含有する層中に有機銀塩を含有する場合を除く）により達成された。」と訂正する。
（２）訂正の目的の適否、新規事項の有無及び拡張・変更の存否
　上記イの訂正は、当該層中に「有機銀塩を含有する場合を除く」と限定するものであって、特許請求の範囲の減縮を目的とするものである。
　上記ロの訂正は、上記イの訂正に伴い、明細書の発明の詳細な説明の記載を、特許請求の範囲の記載に整合させるものであって、明瞭でない記載の釈明を目的とするものである。
　そして、上記イ及びロの各訂正は、新規事項の追加に該当せず、実質的に特許請求の範囲を拡張又は変更するものでない。
（３）独立特許要件の判断
　ここでは、訂正明細書の特許請求の範囲に記載される発明（以下、「本件発明」という）につき、その独立特許要件を判断することとする。
（引用例）
　当審の取消理由通知で引用した特開昭６２−７８５５５号公報（以下、「引用例１」という）には、
「熱現像感光材料の感光性ハロゲン化銀乳剤層が、沃化銀含有率が４〜４０モル％であって、粒径に対する粒子厚みの比が５以上の平板状感光性ハロゲン化銀粒子を有機銀塩１モルに対して０．０５〜１モル含有していることを特徴とする熱現像感光材料。」、「本発明の目的は高い現像性を有し、且つ長期保存における感度の低下の少ない熱現像感光材料を提供することにある。」（第２頁右上欄第１９行〜同頁左下欄第１行）、
「本発明のハロゲン化銀粒子のハロゲン化銀組成は、沃化銀が４〜４０モル％であればいずれのハロゲン化銀でもよいが、好ましくは沃臭化銀および塩沃臭化銀である。本発明のハロゲン化銀は、当業者に周知の方法を用いることで得ることができる。具体的には、・・・することで調製できる。また、この平版状ハロゲン化銀粒子の調製時に必要に応じてハロゲン化銀溶剤を用いることができる。詳しくは、特開昭５８−１０８５２６号、同５８−１１１９３３号、同５８−１１１９３４号等の記載を参照することができる。」（第３頁右上欄第１５行〜同頁左下欄第１５行）ことが記載されており、また、その具体例において、粒子の平均粒径（μｍ）、アスペクト比、沃化銀含有率（％）が、それぞれ、０．５，１２，５（乳剤Ｈ）、０．５，１２，１０（乳剤Ｉ）、０．５，１２，１５（乳剤Ｊ）、０．５，１２，２０（乳剤Ｋ）、０．６，１４，１０（乳剤Ｌ）、０．６，１４，２０（乳剤Ｍ）である平板状沃臭化銀乳剤を調製し、有機銀塩分散液等と混合したものを塗布し、熱現像感光材料を作製したこと（第２１頁左下欄第１行〜第２３頁左上欄第８行）が記載されている。
　同じく、特開昭６２−１８５５５号公報（以下、「引用例２」という）には、
「支持体上に少なくとも１層の赤感乳剤層、緑感乳剤層、青感乳剤層を有するカラー写真材料に於いて、少なくとも１つの乳剤層に含まれるハロゲン化銀粒子の全投影面積の少なくとも５０％が、厚さ０．１２ミクロン未満、直径０．６ミクロン未満、平均アスペクト比が５以上である平板状臭化銀または、沃臭化銀または塩臭化銀または沃塩臭化銀粒子によって占められていることを特徴とするカラー写真感光材料。」（特許請求の範囲）、
「本発明の目的は鮮鋭度の改良されたカラー写真感光材料を提供することである。」（第２頁右上欄第５〜６行）、
「沃臭化銀の場合、沃化銀含有量は、通常４０モル％以下であり、好ましくは２０モル％以下、より好ましくは１０モル％以下である。」（第２頁右下欄第２〜４行）、
「好ましいハロゲン化銀は約３０モル％以下の沃化銀を含む、沃臭化銀もしくは沃塩臭化銀である。特に好ましいのは約０．１モル％から約１５％までの沃化銀を含む沃臭化銀である。」（第４頁左上欄第１３〜１７行）ことが記載され、また、その具体例において、平均粒径０．５４ミクロン、平均粒子厚０．１０ミクロンであって、直径０．６ミクロン未満、厚さ０．１２ミクロン未満、アスペクト比５以上である粒子がハロゲン化銀粒子の投影面積の５０％以上であり、沃化銀含有量が２．５モル％である沃臭化銀乳剤Ａ、及び、平均粒径０．４２ミクロン、平均粒子厚０．０７ミクロンであって、直径０．６ミクロン未満、厚さ０．１２ミクロン未満、アスペクト比５以上である粒子がハロゲン化銀粒子の投影面積の５０％以上であり、沃化銀含有量が２．５モル％である沃臭化銀乳剤Ｂを用いて多層カラー感光材料を調製したこと（第８頁左下欄第１７行〜第１４頁上段）が記載されている。
　同じく、欧州特許第２１９，８４９号明細書（以下、「引用例３」という）には、全投影面積の少なくとも５０％を占める平均アスペクト比が８：１以上の平板状粒子を含む平均粒子０．２〜０．５５μｍの臭化銀又は沃臭化銀粒子を含有することからなる粒径が小さくアスペクト比の高い平板状粒子乳剤を含む層要素からなる写真要素（第３欄第５３行〜第４欄第２行）に関し、この発明の目的は、特に青記録乳剤層において鮮鋭度の水準が非常に高く、かつ粒状度の水準が非常に高い多色像を生成することができる中位程度のカメラ感度の写真要素を提供すること（第３欄第２５〜３１行）が記載され、沃化物濃度につき、「本発明の実施に用いられる粒径が小さくアスペクト比の高い平板状粒子乳剤は、好ましくは少量の沃化物を含む、臭化銀乳剤である。沃化物含量は本発明の実施にとって臨界的ではなく、通常の範囲内で変化させることができる。粒子形成温度において臭化銀中の沃化物の溶解度限界までの沃化物濃度が可能であるが、沃化物濃度は典型的には２０モル％未満である。非常に低い水準の沃化物（例えば０．０５モル程度）でさえ有利な写真効果を出すことができる。一般に使用される好ましい沃化物濃度範囲は約０．１〜約１５モル％である。」（第５欄第１〜１５行）が記載され、そして、その具体例では、沃化物（モル％）、等円直径ＥＣＤ（ｍ）、厚さ（ｍ）、アスペクト比が、それぞれ、３，．５５，．０３７，１４：１（以上ＴＥ１８）、３，．５２，．０３２，１５：１（以上ＴＥ１９）、３，．４３，．０２４，１７：１（以上ＴＥ２０）、３，．３７，．０３７，１０：１（以上ＴＥ２１）、３，．２４，．０１７，１４：１（以上ＴＥ２２）である乳剤を支持体上に塗布して試験をしたこと（第３０欄第４３行〜第３５欄第２行）が記載されている。
（当審の判断）
その−１
　本件発明と引用例１に記載される発明とを対比する。
　引用例１に記載される熱現像感光材料は、その具体例において、粒子の平均粒径（μｍ）、アスペクト比、沃化銀含有率（％）が、それぞれ、０．５，１２，５（乳剤Ｈ）、０．５，１２，１０（乳剤Ｉ）、０．５，１２，１５（乳剤Ｊ）、０．５，１２，２０（乳剤Ｋ）、０．６，１４，１０（乳剤Ｌ）、０．６，１４，２０（乳剤Ｍ）である平板状沃臭化銀乳剤を用いるものであるが、そのものは、ハロゲン化銀粒子と共に有機銀塩を、必ず、用いるものであり、一方、本件発明のハロゲン化銀写真感光材料では、有機銀塩を用いるものを除くものであり、この点で、両者は相違する。
　そして、明細書の記載によれば、本件発明は、上記相違点に関する構成を備えることにより、その余の構成と相俟って、粒状性及び鮮鋭性が同時に改良されたハロゲン化銀写真感光材料を提供できたという、引用例１に記載の発明から予測することのできない有用な効果を奏したものである。
　してみれば、本件発明は、「平板状沃臭化銀乳剤を含有する層中に有機銀塩を含有する場合を除く」ことを備える点で、引用例１に記載される発明に対して、別異の発明を構成する。
　したがって、本件発明は、引用例１に記載された発明であるということができない。
その−２
　本件発明と引用例２及び引用例３に記載のものとを対比する。
　引用例２に記載のものは、その具体例において、平均粒径０．５４ミクロンであり、アスペクト比５以上である粒子はハロゲン化銀粒子の全投影面積の５０％以上であって、沃化銀含有量が２．５モル％である沃臭化銀乳剤Ａ、及び、平均粒径０．４２ミクロンであり、アスペクト比５以上である粒子はハロゲン化銀粒子の投影面積の５０％以上であって、沃化銀含有量が２．５モル％である沃臭化銀乳剤Ｂを塗布して多層カラー感光材料を調製したものである。
　また、引用例３に記載のものは、同じく、その具体例で、沃化物（モル％）、等円直径ＥＣＤ（ｍ）、厚さ（ｍ）、アスペクト比が、それぞれ、３，．５５，．０３７，１４：１（以上ＴＥ１８）、３，．５２，．０３２，１５：１（以上ＴＥ１９）、３，．４３，．０２４，１７：１（以上ＴＥ２０）、３，．３７，．０３７，１０：１（以上ＴＥ２１）、３，．２４，．０１７，１４：１（以上ＴＥ２２）である乳剤を塗布する写真感光材料を調製するものである。
　よって、本件発明と引用例２及び引用例３に記載のものとは、
「少なくとも１層が、平均粒径０．２乃至０．６μｍであって粒子直径／厚みの平均値が５以上である平板状沃臭化銀乳剤を含有するハロゲン化銀写真感光材料
　但し、前記平板状沃臭化銀乳剤を含有する層中に有機銀塩を含有する場合を除く」点で、一致する。
　しかし、本件発明は、平均粒径０．２乃至０．６μｍであって粒子直径／厚みの平均値が５以上である平板状沃臭化銀乳剤につき、その平均沃化銀含有率が「５乃至２０モル％」であるものを用いる構成を、更に、備えるものである。
　これに対し、引用例２においては、「好ましいハロゲン化銀は約３０モル％以下の沃化銀を含む、沃臭化銀もしくは沃塩臭化銀である。特に好ましいのは約０．１モル％から約１５％までの沃化銀を含む沃臭化銀である。」ことが示されるものの、具体的には、沃化銀含有量が２．５モル％のものが示されるだけで、その含有量が、５乃至２０モル％のものまでは示されない。
　また、引用例３においては、「沃化物濃度は典型的には２０モル％未満である。非常に低い水準の沃化物（例えば０．０５モル程度）でさえ有利な写真効果を出すことができる。一般に使用される好ましい沃化物濃度範囲は約０．１〜約１５モル％である。」ことが示されるものの、具体的には、沃化銀含有量が３モル％ものが示されるだけで、その含有量が、５乃至２０モル％ものまでは示されない。
　してみれば、本件発明は、平均粒径０．２乃至０．６μｍであって粒子直径／厚みの平均値が５以上である平板状沃臭化銀乳剤につき、更に、その平均沃化銀含有率が「５乃至２０モル％」である構成を備える点で、引用例２及び３に記載のものと相違する。
　以下、この相違点に関する構成が、当業者が容易に想到できるか否かにつき、検討する。
　本件明細書の実施例における表１〜５の記載によれば、本件発明では、ハロゲン化銀写真感光材料において、平均粒径０．２乃至０．６μｍであって粒子直径／厚みの平均値が５以上である平板状沃臭化銀乳剤につき、その平均沃化銀含有率が「５乃至２０モル％」であるものを用いることにより、その余の構成と相俟って、ハロゲン化銀写真感光材料の粒状性及び鮮鋭性につき、その他の数値のものに比べ、顕著に優れた効果を奏したものである。
　これに対し、引用例２及び３に記載の発明では、ハロゲン化銀写真感光材料の鮮鋭度ないしは鮮鋭度と粒状度に配慮するものではあるが、このように、ハロゲン化銀写真感光材料の粒状性及び鮮鋭性が顕著に優れたものを提供するために、平均沃化銀含有率を「５乃至２０モル％」とすることにつき示唆されるところはない。
　次に、引用例１の記載をみても、そこでは、本件発明では用いない有機銀塩を含有する感光材料につき記載され、しかも、その感光材料の長期保存に於いて感度が低下することがない高い現像性を有するものを得ることを目的とするだけであって、本件発明のように、粒状性及び鮮鋭性が顕著に優れたものを提供するために、平均沃化銀含有率が「５乃至２０モル％」のものを用いることが示唆されない。
　してみれば、引用例２、３及び１の記載からは、上記相違点に係る構成を容易に想到することができない。
　したがって、本件発明は、引用例２、３及び１の記載に基づいて当業者が容易に発明することができたということができない。
　よって、本件発明は、特許出願の際独立して特許を受けることができるものである。
　以上のとおりであるから、上記訂正請求は、特許法第１２０条の４第２項及び同条３項で準用する第１２６条第２〜４項の規定に適合するので、当該訂正を認める。
３．特許異議申立について
（１）本件発明
　本件特許第２８１１３０５号の発明は、前記したとおり平成１１年１０月４日付で訂正請求がなされ、その請求どおり訂正された明細書の記載からみて、特許請求の範囲に記載される次のとおりのものと認められる。
「少なくとも１層が、平均粒径０．２乃至０．６μｍであって平均沃化銀含有率が５乃至２０モル％であり粒子直径／厚みの平均値が５以上である平板状沃臭化銀乳剤を含有することを特徴とするハロゲン化銀写真感光材料。
　但し、前記平板状沃臭化銀乳剤を含有する層中に有機銀塩を含有する場合を除く。」
（２）特許異議申立の概要
　特許異議申立人は、証拠として、甲第１号証（前記の引用例１）、甲第２号証（前記の引用例２）、及び、甲第３号証（前記の引用例３）を引用し、本件発明は、引用例１に記載された発明であり、あるいは、引用例１〜３に記載される発明に基づいて当業者が容易に発明できたものであって、特許法第２９条第１項第３号、あるいは、同条第２項の規定に違反して特許されたものであり、その特許は取り消されるべきである旨主張している。
（３）判断
　本件請求項に係る発明は、上記２の（３）独立特許要件の判断の個所で示したとおり、甲第１号証に記載された発明であるということができず、また、甲第１〜３号証に記載された発明に基づいて当業者が容易に発明することができたものであるということができない。
　なお、特許異議申立人は、本件明細書に記載される実施例では、「沃化銀含有率を限定したことによる顕著な効果」が実証されていない旨指摘する。これに対して、特許異議意見書において、本件発明の表４における資料Ｎｏ．３で用いられているＥｍ−ＶＩＩＩ及びＥｍ−ＶＩに比べ、沃化銀含有率のみが異なり、平均粒径やアスペクト比の平均値などは異ならない平板状ハロゲン化銀粒子を作成し、それを試験して評価した結果が提示されており、これによれば、本件発明の沃化銀含有率における数値範囲の意味合いが一層明瞭に把握できることになるものであり、この点に関する特許異議申立人の指摘は当を得ない。
（４）まとめ
　以上のとおりであり、特許異議申立の理由及び証拠によっては、本件発明の特許を取り消すことができない。
　また、他に本件発明の特許を取り消すべき理由を発見しない。
　よって、結論のとおり決定する
【異議決定日】
平成１１年１１月４日（１９９９．１１．４）
【訂正の要旨】
訂正の要旨
　本件特許第２８１１３０５号の明細書を、次のとおり訂正する。
（１）明細書の特許請求の範囲の記載における、「少なくとも１層が平均粒径０．２乃至０．６μｍであって、平均沃化銀含有率が５乃至２０モル％であり、粒子直径／厚みの比の平均値が５以上である平板状沃臭化銀乳剤を含有することを特徴とするハロゲン化銀写真感光材料。」を、特許請求の範囲の減縮を目的として、
「少なくとも１層が、平均粒径０．２乃至０．６μｍであって平均沃化銀含有率が５乃至２０モル％であり粒子直径／厚みの平均値が５以上である平板状沃臭化銀乳剤を含有することを特徴とするハロゲン化銀写真感光材料。
　但し、前記平板状沃臭化銀乳剤を含有する層中に有機銀塩を含有する場合を除く。」と訂正する。
（２）明細書の第４頁第５行〜第１０行（特許公報第３欄第２３〜２７行）目における、
「本発明の目的は、少なくとも１層が平均粒径０．２乃至０．６μｍであって、平均沃化銀含有率が５乃至２０モル％であり、且つ粒子直径／厚みの比の平均値（平均アスペクト比）が５以上である平板状ハロゲン化銀乳剤を含有するハロゲン化銀写真感光材料によって達成された。」を、発明の詳細な説明の項の明瞭でない記載の釈明を目的として、
「本発明の目的は、少なくとも１層が、平均粒径０．２乃至０．６μｍであって、平均沃化銀含有率が５乃至２０モル％であり且つ粒子直径／厚みの比の平均値（平均アスペクト比）が５以上である平板状ハロゲン化銀乳剤を含有するハロゲン化銀写真感光材料（但し、前記平板状沃臭化銀乳剤を含有する層中に有機銀塩を含有する場合を除く）により達成された。」と訂正する。
（５４）【発明の名称】
鮮鋭性および粒状性の改良されたハロゲン化銀写真感光材料
（５７）【特許請求の範囲】
１．少なくとも１層が、平均粒径０．２乃至０．６μｍであって平均沃化銀含有率が５乃至２０モル％であり粒子直径／厚みの平均値が５以上である平板状沃臭化銀乳剤を含有することを特徴とするハロゲン化銀写真感光材料。
　但し、前記平板状沃臭化銀乳剤を含有する層中に有機銀塩を含有する場合を除く。
【発明の詳細な説明】
［産業上の利用分野］
　本発明はハロゲン化銀写真感光材料に関するものであり、さらに詳しくは鮮鋭性及び粒状性の改良されたハロゲン化銀カラー写真感光材料に関するものである。
［従来の技術］
　ハロゲン化銀写真感光材料に対する画質向上の要請は益々高まっている。特にカラーネガフィルムの分野におけるＩＳＯ　１０００以上の高感度フィルムの実用化やディスクフィルムに代表されるスモールフォーマットのコンパクトカメラの普及は撮影機会の拡大をもたらしたが、反面仕上りプリントの画質の低下を招き改良が望まれている。カラー写真画像の品質を決定している重要な因子である鮮鋭性と粒状性に関してはハロゲン化銀乳剤の改良を中心とした多くの研究がなされてきた。
　粒状性を改良する方法としては特開昭６０−１３８５３８号公報にあるように単分散性のコア／シェル型乳剤を用いることが知られているが、平均粒径が０．２乃至０．６μｍでの光散乱が大きく鮮鋭性の劣化が著しかった。特開昭５８−１１３９３４号には粒子直径／厚みの比（アスペクト比）が８以上である平板状ハロゲン化銀乳剤を緑感性層又は赤感性層に用いることにより鮮鋭度を向上させたカラー写真感光材料が開示されている。特開昭６２−１８５５５号公報及びヨーロッパ特許２１９，８４９号公報には平均粒径が０．６μｍ以下であってアスペクト比が高い平板状ハロゲン化銀乳剤を用いることにより、鮮鋭度を向上させたカラー写真感光材料が開示されている。
　当業界において、ハロゲン化銀乳剤の平均粒径と粒状性の関係はよく知られており、平均粒径の小さい特開昭６２−１８５５５号及びヨーロッパ特許２１９，８４９号公報のハロゲン化銀乳剤の方が特開昭５８−１１３９３４号公報のものより粒状性が改良されることは容易に推定できる。
　しかしながら、特開昭６２−１８５５５号及びヨーロッパ特許２１９，８４９号公報記載のハロゲン化銀乳剤の粒状性改良度は満足ゆくものではなく、前記コア／シェル型乳剤にはおよばないことが分った。
　従って平均粒径が０．２乃至０．６μｍであって、粒状性及び鮮鋭性が同時に改良されたハロゲン化銀乳剤は未だ知られていない。
［発明の目的］
　本発明の第１の目的は、粒状性及び鮮鋭性が改良されたハロゲン化銀写真感光材料を提供することである。本発明の第２の目的は、平均粒径が０．２乃至０．６μｍでありながら、粒状性及び鮮鋭性が同時に改良されたハロゲン化銀乳剤を含有するハロゲン化銀写真感光材料を提供することである。
［発明の構成］
　本発明の目的は、少なくとも１層が、平均粒径が０．２乃至０．６μｍであって、平均沃化銀含有率が５乃至２０モル％であり且つ粒子直径／厚みの比の平均値（平均アスペクト比）が５以上である平板状ハロゲン化銀乳剤を含有するハロゲン化銀写真感光材料（但し、前記平板状沃臭化銀乳剤を含有する層中に有機銀塩を含有する場合を除く）によって達成された。
　本発明の平板状ハロゲン化銀乳剤は、沃化銀含有率が５乃至２０モル％であり、好ましくは５乃至１８モル％であり、特に好ましくは６乃至１５モル％である。
　本発明の平板状ハロゲン化銀乳剤の平均粒径は０．２乃至０．６μｍであり、特に好ましくは０．３〜０．５５μｍである。
　本発明の平板状ハロゲン化銀乳剤は、粒子直径／厚さ（アスペクト比）の平均値（平均アスペクト比）が５以上であり、好ましくは６以上６０以下、より好ましくは７以上５０以下、特に好ましくは８以上２０以下である。
　本発明の平板状ハロゲン化銀乳剤の平均厚さは０．１２μｍ以下、より好ましくは０．１０μｍ以下、特に好ましくは０．０１乃至０．０８μｍである。
　本発明においてハロゲン化銀粒子の直径は、ハロゲン化銀粒子の電子顕微鏡写真の観察から粒子の投影面積に等しい面積を有する円の直径として定義される。
　本発明において、ハロゲン化銀粒子の厚さは平板状ハロゲン化銀粒子を構成する２つの平行な面の距離のうち最小のものと定義される。
　平板状ハロゲン化銀粒子の厚さは、ハロゲン化銀粒子の影の付いた電子顕微鏡写真又はハロゲン化銀乳剤を支持体上に塗布し、乾燥したサンプル断層の電子顕微鏡写真から求めることができる。平均アスペクト比を求めるためには最低１００サンプルの測定を行う。
　本発明の平板状ハロゲン化乳剤において、アスペクト比が５以上であるハロゲン化銀粒子が全ハロゲン化銀粒子に占める割合は５０％以上であることが好ましく、より好ましくは６０％以上、特に好ましくは７０％以上である。
　本発明の平板状ハロゲン化銀乳剤は単分散性であるものが好ましく用いられ、平均粒径を中心に±２０％の粒径範囲に含まれるハロゲン化銀粒子が５０重量％以上のものが特に好ましく用いられる。
　本発明の平板状ハロゲン化銀乳剤は沃臭化銀乳剤であるが、本発明の効果を損なわない範囲で塩化銀を含有しても本発明に含まれる。また本発明の平板状ハロゲン化銀乳剤は、ハロゲン組成が粒子内で均一であってもよく沃化銀が局在したものであってもよいが、中心部に局在したものが好ましく用いられる。
　平板状ハロゲン化銀乳剤の製造方法は、特開昭５８−１１３９２６号、同５８−１１３９２７号、同５８−１１３９３４号、同６２−１８５５５号、ヨーロッパ特許２１９，８４９号、同２１９，８５０号公報等を参考にすることもできる。
　また単分散性の平板状ハロゲン化銀乳剤の製造方法として、特開昭６１−６６４３号公報を参考にすることができる。
　尚、アスペクト比をもつ平板状の沃臭化銀乳剤の製造方法としては、ｐＢｒが２以下に保たれたゼラチン液に硝酸銀水溶液又は硝酸銀水溶液とハロゲン溶液を同時に添加して種晶を発生させ、次にダブルジェット法により成長させることによって得ることができる。
　平板状ハロゲン化銀粒子の大きさは、粒子形成時の温度、銀塩及びハロゲン化物溶液の添加スピードによってコントロールできる。
　平板状ハロゲン化銀乳剤の平均沃化銀含有率は添加するハロゲン化物溶液の組成すなわち臭化物と沃化物の比を変えることによりコントロールすることができる。
　また平板状ハロゲン化銀粒子の製造時に必要に応じてアンモニア、チオエーテル、チオ尿素等のハロゲン化銀乳剤を用いることができる。
　本発明に係わるハロゲン化銀写真感光材料は、２層以上の乳剤層を支持体上に持つ多層構造であることが好ましい。
　本発明による効果を特に発揮し得る層構成は、支持体から順次コロイド銀ハレーション防止層、（中間層）、赤感性層、（中間層）、緑感性層、（中間層）、コロイド銀黄色フィルター層、青感性層、（中間層）、保護層を塗布したもの、更には支持体から順次コロイド銀ハレーション防止層、（中間層）、赤感性層、（中間層）、緑感性層、（中間層）、青感性層、（中間層）、赤感性層、（中間層）、緑感性層、（コロイド銀黄色フィルター層）、青感性層、（中間層）、保護層を塗布した層構成である。
　なお（　　）中の層は省略してもよい。上記赤感性層、緑感性層及び青感性層は低感度と高感度の層に各々分割されていてもよい。また特公昭４９−１５４９５号に見られる様な赤感性層、緑感性層及び青感性層の少なくとも１つを３つの部分層に分けた層構成、特開昭５１−４９０２７号に見られる様な高感度乳剤層単位と低感度乳剤層単位を分けた層構成並びに西独公開２，６２２，９２２号、同２，６２２，９２３号、同２，６２２，９２４号、同２，７０４，８２６号及び同２，７０４，７９７号に見られる層構成等が挙げられる。
　また特開昭５９−１８０５５５号、同５９−１８２４５１号、同６１−７２２３５号、同６０−１９４４５０号及び同６１−４０４３号公報等に記載された層構成も好ましく用いられる。
　本発明のハロゲン化銀写真感光材料において、平板状ハロゲン化銀乳剤は支持体に一番近い層以外の層に用いることが好ましく、支持体より離れた層程効果は大きい。
　また本発明のハロゲン化銀写真感光材料において、平板状のハロゲン化銀乳剤は同一感色性層が２層以上に分離されている場合、どちらか一方に適用されれば効果は発揮されるが、上／下層（ないし全ての層）共本発明の平板状ハロゲン化銀乳剤を用いることが好ましい。
　本発明のハロゲン化銀乳剤は、常法により化学増感することができ、増感色素を用いて、所望の波長域に光学的に増感できる。
　ハロゲン化銀乳剤には、かぶり防止剤、安定剤等を加えることができる。該乳剤のバインダーとしては、ゼラチンを用いるのが有利である。
　乳剤層、その他の親水性コロイド層は、硬膜することができ、又、可塑剤、水不溶性又は難溶性合成ポリマーの分散物（ラテックス）を含有させることができる。
　カラー写真用感光材料の乳剤層には、カプラーが用いられる。
　更に色補正の効果を有しているカラードカプラー、競合カプラー及び現像主薬の酸化体とのカップリングによって現像促進剤、漂白促進剤、現像剤、ハロゲン化銀溶剤、調色剤、硬膜剤、かぶり剤、かぶり防止剤、化学増感剤、分光増感剤、及び減感剤のような写真的に有用なフラグメントを放出する化合物を用いることができる。
　感光材料には、フィルター層、ハレーション防止層、イラジエーション防止層等の補助層を設けることができる。これらの層中及び／又は乳剤層中には現像処理中に感光材料から流出するか若しくは漂白される染料が含有させられてもよい。
　感光材料には、ホルマリンスカベンジャー、蛍光増白剤、マット剤、滑剤、画像安定剤、界面活性剤、色かぶり防止剤、現像促進剤、現像遅延剤や漂白促進剤を添加できる。
　支持体としては、ポリエチレン等をラミネートした紙、ポリエチレンテレフタレートフィルム、バライタ紙、三酢酸セルロースフィルム等を用いることができる。
　本発明の感光材料を用いて色素画像を得るには露光後、通常知られているカラー写真処理を行うことができる。
［実施例］
　次に実施例を示す。
比較乳剤
　特開昭６０−１３８５３８号公報の方法に従って、粒子表面より粒子内部の沃化銀含有率の高いコア／シェル型の８面体粒子から成る単分散性の沃臭化銀乳剤を調整した。
比較乳剤
　特開昭６２−１８５５５号公報及びヨーロッパ特許２１９，８４９号公報を参考に沃化銀含有率の低い平板状沃臭化乳剤を調整した。
本発明の乳剤
　４０℃で激しく撹拌された臭化カリウムとオセインゼラチンを含有する溶液中に硝酸銀水溶液と臭化カリウム水溶液を２０秒かけてダブルジェット法により添加して種晶を形成させた。次に温度を６０℃に上げ、硝酸銀水溶液と臭化カリウムと沃化カリウムの混合水溶液を１２分かけてダブルジェット法により成長させた。得られた乳剤を常法により脱塩・水洗した。このときの乳剤は平均粒径０．５５μｍ、平均アスペクト比１２、平均粒子厚さ０．０４６μｍで平均沃化銀含有率５．０モル％であった。この乳剤をＥｍ−ＶＩとする。
　同様な操作によって本発明の平板状乳剤Ｅｍ−ＶＩＩ〜Ｘを作成した。
　なお粒径のコントロールは温度と添加速度によって、またハロゲン組成は添加するハライド液中の臭化カリウムと沃化カリウムの比率を変化させることによってコントロールした。
感光材料の作成
　ハロゲン化銀乳剤Ｅｍ−Ｉ〜Ｘにチオ硫酸ナトリウム、塩化金酸及びチオシアン酸アンモニウムを加えて最適な化学熟成を行った後、４−ヒドロキシ−６−メチル−１，３，３ａ，７−テトラザインデンを安定剤として加えた。これらの乳剤を用いて以下に示す塗布試料を作成した。
　トリアセチルセルロースフィルム支持体上に、下記に示すような組成の各層を順次支持体側から形成して、多層カラー写真感光材料試料１を作成した。
　なお、ハロゲン化銀写真感光材料中の添加量は特に記載のない限り１ｍ２当りのものを示す。また、ハロゲン化銀とコロイド銀は銀に換算して示した。
試料１（比較）
第１層：ハレーション防止層（ＨＣ−１）
　　　　黒色コロイド銀を含むゼラチン層。
第２層：中間層（Ｉ．Ｌ．）
　　　　２，５−ジ−ｔ−オクチルハイドロキノンの乳化分散物を含むゼラチン層。
第３層：低感度赤感性ハロゲン化銀乳剤層（ＲＬ−１）
　　　　乳剤Ｅｍ−Ｉ…銀塗布量１．８ｇ／ｍ２
　　　　増感色素Ｉ…銀１モルに対して４．８×１０−４モル
　　　　増感色素ＩＩ…銀１モルに対して０．７×１０−４モル
　　　　シアンカプラー（Ｃ−１）…銀１モルに対して０．０８５モル
　　　　カラードシアンカプラー（ＣＣ−１）…銀１モルに対して０．００５モル
　　　　ＤＩＲ化合物（Ｄ−１）…銀１モルに対して０．００２５モル
第４層：高感度赤感性ハロゲン化銀乳剤層（ＲＨ−１）
　　　　乳剤Ｅｍ−ＩＩ…銀塗布量１．３ｇ／ｍ２
　　　　増感色素Ｉ…銀１モルに対して２．３×１０−４モル
　　　　増感色素ＩＩ…銀１モルに対して０．６５×１０−４モル
　　　　シアンカプラー（Ｃ−２）…銀１モルに対して０．００７モル
　　　　シアンカプラー（Ｃ−３）…銀１モルに対して０．０３モル
　　　　カラードシアンカプラー（ＣＣ−１）…銀１モルに対して０．００１５モル
　　　　ＤＩＲ化合物（Ｄ−１）…銀１モルに対して０．００１５モル
第５層：中間層（Ｉ．Ｌ．）
　　　　第２層と同じ、ゼラチン層。
第６層：低感度緑感性ハロゲン化銀乳剤層（ＧＬ−１）
　　　　乳剤Ｅｍ−Ｉ…銀塗布量１．８ｇ／ｍ２
　　　　増感色素ＩＩＩ…銀１モルに対して１．８×１０−４モル
　　　　増感色素ＩＶ…銀１モルに対して０．３×１０−４モル
　　　　マゼンタカプラー（Ｍ−１）…銀１モルに対して０．０９０モル
　　　　カラードマゼンタカプラー（ＣＭ−１）…銀１モルに対して０．００５モル
　　　　ＤＩＲ化合物（Ｄ−１）…銀１モルに対して０．００４０モル
第７層：高感度緑感性ハロゲン化銀乳剤層（ＧＨ−１）
　　　　乳剤Ｅｍ−ＩＩ…銀塗布量１．４ｇ／ｍ２
　　　　増感色素ＩＩＩ…銀１モルに対して１．１×１０−４モル
　　　　増感色素ＩＶ…銀１モルに対して０．７×１０−４モル
　　　　マゼンタカプラー（Ｍ−１）…銀１モルに対して０．０１８モル
　　　　カラードマゼンタカプラー（ＣＭ−１）…銀１モルに対して０．００２モル
　　　　ＤＩＲ化合物（Ｄ−１）…銀１モルに対して０．００１２モル
第８層：イエローフィルター層（ＹＣ−１）
　　　　黄色コロイド銀と２，５−ジ−ｔ−オクチルハイドロキノンの乳化分散物とを含むゼラチン層。
第９層：低感度青感性ハロゲン化銀乳剤層（ＢＬ−１）
　　　　乳剤Ｅｍ−Ｉ…銀塗布量１．０ｇ／ｍ２
　　　　増感色素Ｖ…銀１モルに対して１．３×１０−４モル
　　　　イエローカプラー（Ｙ−１）…銀１モルに対して０．２９モル
第１０層：高感度青感性ハロゲン化銀乳剤層（ＢＨ−１）
　　　　乳剤Ｅｍ−ＩＩＩ…銀塗布量０．５ｇ／ｍ２
　　　　増感色素Ｖ…銀１モルに対して１．０×１０−４モル
　　　　イエローカプラー（Ｙ−１）…銀１モルに対して０．０８モル
　　　　ＤＩＲ化合物（Ｄ−１）…銀１モルに対して０．００３５モル
第１１層：第１保護層（Ｐｒｏ−１）
　　　　沃臭化銀（ＡｇＩ　１モル％、平均粒径０．０７μｍ）
　　　　銀塗布量０．５ｇ／ｍ２
　　　　紫外線吸収剤ＵＶ−１，ＵＶ−２を含むゼラチン層。
第１２層：第２保護層（Ｐｒｏ−２）
　　　　ポリメチルメタクリレート粒子（直径１．５μｍ）及びホルマリンスカベンジャー（ＨＳ−１）を含むゼラチン層。
　尚各層には上記組成物の他に、ゼラチン硬化剤（Ｈ−１）及び（Ｈ−２）や界面活性剤を添加した。
　試料１の各層に含まれる化合物は下記の通りである。
　増感色素Ｉ　：アンヒドロ−５，５′−ジクロロ−９−エチル−３，３′−ジ−（３−スルホプロピル）チアカルボシアニンヒドロキシド
　増感色素ＩＩ：アンヒドロ−９−エチル３，３′−ジ−（３−スルホプロピル）−４，５，４′，５′−ジベンゾチアカルボシアニンヒドロキシド
　増感色素ＩＩＩ：アンヒドロ−５，５′−ジフェニル−９−エチル−３，３′−ジ−（３−スルホプロピル）オキサカルボシアニンヒドロキシド
　増感色素ＩＶ：アンヒドロ−９−エチル−３，３′−ジ−（３−スルホプロピル）−５，６，５′，６′−ジベンゾオキサカルボシアニンヒドロキシド
　増感色素Ｖ　：アンヒドロ−３，３′−ジ−（３−スルホプロピル）−４，５−ペンゾ−５′−メトキシチアシアニンアンヒドロキシド
　このようにして作成した試料１の第３、４、６、７、９及び１０層中のハロゲン化銀乳剤を表４のように変えて試料２〜７を作成した。
　このようにして作成した試料Ｎｏ１〜７を白色光を用いてウェッジ露光したのち、下記現像処理を行った。
処理工程（３８℃）
　　　　発色現像　　　　　　　　　　　　３分１５秒
　　　　漂　　白　　　　　　　　　　　　６分３０秒
　　　　水　　洗　　　　　　　　　　　　３分１５秒
　　　　定　　着　　　　　　　　　　　　６分３０秒
　　　　水　　洗　　　　　　　　　　　　３分１５秒
　　　　安定化　　　　　　　　　　　　　１分３０秒
　　　　乾　　燥
　各処理工程において使用した処理液組成は下記の通りである。
［発色現像液］
　４−アミノ−３−メチル−Ｎ−エチル−Ｎ−（β−ヒドロキシエチル）−アニリン・硫酸塩
　　　　　　　　　　　　　　　　　　　　　　　　　４．７５ｇ
　無水亜硫酸ナトリウム　　　　　　　　　　　　　　４．２５ｇ
　ヒドロキシルアミン・１／２硫酸塩　　　　　　　　２．０ｇ
　無水炭酸カリウム　　　　　　　　　　　　　　　３７．５ｇ
　臭化ナトリウム　　　　　　　　　　　　　　　　　１．３ｇ
　ニトリロトリ酢酸・３ナトリウム塩（１水塩）　　　２．５ｇ
　水酸化カリウム　　　　　　　　　　　　　　　　　１．０ｇ
　水を加えて１ｌとする。
［漂白液］
　エチレンジアミン四酢酸鉄アンモニウム塩　　　１００．０ｇ
　エチレンジアミン四酢酸２アンモニウム塩　　　　１０．０ｇ
　臭化アンモニウム　　　　　　　　　　　　　　１５０．０ｇ
　氷酢酸　　　　　　　　　　　　　　　　　　　　１０．０ｍｌ
　水を加えて１ｌとし、アンモニア水を用いてｐＨ＝６．０に調整する。
［定着液］
　チオ硫酸アンモニウム　　　　　　　　　　　　１７５．０ｇ
　無水亜硫酸ナトリウム　　　　　　　　　　　　　　８．５ｇ
　メタ亜硫酸ナトリウム　　　　　　　　　　　　　　２．３ｇ
　水を加えて１ｌとし、酢酸を用いてｐＨ＝６．０に調整する。
［安定液］
　ホルマリン（３７℃水溶液）　　　　　　　　　　　１．５ｍｌ
　コニダックス（小西六写真工業社製）　　　　　　　７．５ｍｌ
　水を加えて１ｌとする。
　得られた各試料についてそれぞれ、白色光（Ｗ）を用いて、相対感度（Ｓ）及び鮮鋭度（ＭＴＦ）及び粒状度（ＲＭＳ）を測定した。その結果を表５に示す。なお、相対感度（Ｓ）はかぶり濃度＋０．１を与える露光量の逆数の相対値であり、試料Ｎｏ１のＷ感度を１００とする値で示した。鮮鋭度の改良効果は色素画像のＭＴＦ（Ｍｏｄｕｌａｔｉｏｎ　Ｔｒａｎｓｆｅｒ　Ｆｕｎｃｔｉｏｎ）を求め、１０本／ｍｍでのＭＴＦの相対値（試料Ｎｏ．１を１００とする）で示した。
　ＲＭＳ値は最小濃度＋１．０の濃度を開口走査面積２５０μｍｍ２のマイクロデンシトメー夕ーで走査した時に生じる濃度値の変動の標準偏差の相対値を試料１の値を１００として表した。
　なお、ＭＴＦは値が大きいもの程改良効果が大きく、ＲＭＳは値が小さいもの程改良効果が大きい。
　表５から分るように本発明の試料Ｎｏ３〜７は比較試料Ｎｏ１及び２に比べ、鮮鋭度、粒状度共大幅な改良効果が認められる。とりわけ全層を本発明の平板状ハロゲン化銀乳剤で作成した試料Ｎｏ３〜５の改良効果が大きい。また試料Ｎｏ２，３，４，５の相互比較から、本発明の試料において平板状ハロゲン化銀乳剤の平均沃化銀含有率が高まるにつれ改良効果が大きいことが明らかである。また試料Ｎｏ４と５の比較から平板状ハロゲン化銀乳剤のアスペクト比が高い方が効果の大きいことも明らかとなった。